(57)【特許請求の範囲】
【請求項１】
鉛、ビスマス、ポロニウム、ラドン、ラジウム、およびこれらの混合物から選択されるアルファ放射性物質を有する酸性金属溶液を提供し；前記アルファ放射性物質の少なくとも一部分を除去するのに充分な期間にわたって前記金属溶液をイミノジ酢酸樹脂、ニトリロトリ酢酸樹脂、ホスフィノ酢酸樹脂、チオ尿素樹脂、ピコリルアミン樹脂、第四級アミン樹脂、第三級アミン樹脂、芳香族アミン樹脂、チオール樹脂、およびスルホン化フェノール樹脂から選択されるイオン交換樹脂と接触させ；並びに、前記イオン交換樹脂と前記金属溶液とを分離して精製された金属溶液を提供する；ことを含み、前記酸性金属溶液が０〜６．５のｐＨ値を有し、前記酸性金属溶液の金属がスズ、銀、銅、インジウム、およびこれらの混合物から選択される、金属溶液を精製する方法。
【請求項２】
金属がスズである、請求項１に記載の方法。
【請求項３】
酸性金属溶液が４．５〜６．５のｐＨ値を有する、請求項１または２に記載の方法。
【請求項４】
酸性金属溶液が有機スルホン酸を含む請求項１または２に記載の方法。
【請求項５】
金属溶液をイオン交換樹脂と接触させる工程が１５〜９０℃の温度で行われる請求項１または２に記載の方法。
【請求項６】
アルファ放射性物質が２１０Ｐｂ、２１１Ｂｉ、２１２Ｂｉおよびこれらの混合物から選択される請求項１または２に記載の方法。
【請求項７】
金属が０．０１〜３０重量％の量で存在する請求項１または２に記載の方法。
【請求項８】
イオン交換樹脂がイミノジ酢酸樹脂、チオ尿素樹脂、およびチオール樹脂から選択される請求項１または２に記載の方法。
【請求項９】
金属溶液が２種類の異なるイオン交換樹脂と接触させられる請求項１に記載の方法。
【請求項１０】
２種類の異なるイオン交換樹脂が混合床樹脂である請求項９に記載の方法。
【請求項１１】
金属溶液が２種類の異なるイオン交換樹脂と逐次的に接触する請求項９に記載の方法。
【請求項１２】
金属溶液をイオン交換樹脂と接触させる工程が連続プロセスである請求項１〜１１のいずれか１項に記載の方法。
【請求項１３】
金属溶液をイオン交換樹脂と接触させる工程がバッチプロセスである請求項１〜１１のいずれか１項に記載の方法。
【請求項１４】
比較的低濃度のアルファ粒子放射体を有するスズ溶液を製造する方法であって、
０〜６．５のｐＨを有するスズイオンの水溶液を提供し；イミノジ酢酸樹脂、チオ尿素樹脂、およびチオール樹脂から選択されるイオン交換樹脂を提供し；前記スズイオンの水溶液を前記イオン交換樹脂と接触させて、鉛、ビスマス、ポロニウム、ラドン、ラジウム、およびこれらの混合物から選択されるアルファ粒子放射性物質の少なくとも一部分を除去し；次いで、前記イオン交換樹脂と前記スズ溶液とを分離する；ことを含む方法。
【発明の詳細な説明】
【技術分野】
【０００１】
本発明は低濃度のアルファ粒子放射性不純物を有する金属組成物の分野、および金属組成物からアルファ粒子放射性不純物を除去する方法に関する。
【背景技術】
【０００２】
電子デバイスの製造には多くの様々な金属が使用される。これら金属のいくつかは、アルファ粒子を放射する特定の放射性同位元素（アルファ粒子放射体）を低濃度で含む場合がある。これら放射されるアルファ粒子は「ソフトエラー」と称される電気的状態の変化を引き起こしうる。このエラーは永続的ではないので「ソフト」と称される。しかし、これらのエラーは典型的には、少なくとも１ラウンドの誤った計算を引き起こす。これらソフトエラーは集積回路チップ製造についてますます大きな問題となっている。
【０００３】
イオン化放射線の多くのソースが存在するが、半導体デバイスパッケージについて高頻度で最も問題があるこのソースははんだである。はんだは一般的に、集積回路（ＩＣ）チップをパッケージまたは基体に取り付けるために、半導体デバイスパッケージングにおいて利用される。ＩＣ回路を取り付けるはんだがアルファ粒子放射体を含む場合には、このＩＣのごく近傍にアルファ粒子が放射され、パッケージ半導体デバイスにダメージを引き起こしうる。
【０００４】
ＩＣチップ回路の継続した小型化および増大する性能要求は、チップ製造者にイオン化放射線、例えばアルファ粒子の影響についてより多くの注意を払わせてきた。例えば、あるパッケージ設計は、アルファ粒子からＩＣを保護するための遮蔽を組み込む。このような遮蔽は常に効果的なわけではなく、それはＩＣチップパッケージの複雑さを追加する。よって、はんだ内のアルファ粒子放射体の濃度を低減することが望まれる。
【０００５】
鉛は、スズ−鉛合金のような多くのはんだの一般的な成分である。しかし、鉛の同位体の１種（特に２１０Ｐｂ）はアルファ粒子に至る崩壊系列を有する。２１０Ｐｂはウラン崩壊系列のメンバーであり、これはバルク金属材料（例えば、銀およびスズ）内の不純物としてのアルファ粒子放射体の主たる原因物質である。さらに、鉛の様々な一般的な汚染物質、例えば、ウラン（２３４，２３８Ｕ）、トリウム（２３０Ｔｈ）、ラジウム（２２６Ｒａ）、ラドン（２２２Ｒｎ）、ポロニウム（２１０，２１８Ｐｏ）およびビスマス（２１１，２１２Ｂｉ）の同位体などがアルファ粒子を放射しうる。鉛に存在するアルファ粒子放射体は、鉛が最初に精錬される鉱石中に存在しうる。アルファ粒子放射体は、鉛の処理および／または使用中に、二者択一的にまたは追加的に導入されうる。例えば、リン酸およびいくつかの帯電防止システムはアルファ粒子放射体を含み；いくつかの研磨剤および洗浄剤は鉛にアルファ粒子放射体を導入することができ；並びに、市販の鉛の溶錬はウラン、トリウムおよび他のアルファ粒子放射体を脈石から鉛に導入しうる。
【０００６】
鉛に存在するアルファ粒子放射体の量は典型的にはアルファフラックス測定によって決定され、結果はアルファ粒子カウント／単位面積／時間（ｃｔｓ／ｃｍ２／ｈｒ）で示される。０．００２〜０．０２ｃｔｓ／ｃｍ２／ｈｒのアルファフラックスを有する鉛を商業的に得ることが可能であるが、より低いアルファフラックスの材料を得るのは非常に困難である。しかし、半導体産業は、例えば、０．０００１ｃｔｓ／ｃｍ２／ｈｒ未満のアルファフラックスを有する材料をはじめとする、有意により低いアルファフラックスの材料を必要としている。
【０００７】
鉛含有はんだにおいてアルファ粒子放射体の数を低減させるのに使用されてきた方法の一つは、非常に少しの放射体しか含まない鉛材料で始めることである。現在は、このような材料の３種のソースがある：（１）２１０Ｐｂが実質的に全て崩壊した非常に古い鉛；（２）非常にわずかな２１０Ｐｂしか有さずかつ注意深く精錬されたある種の特別なＰｂＳ鉱体；並びに（３）鉛から２１０Ｐｂ同位体を除去するためにレーザー同位体分離にかけられた鉛。これらソースの全てには様々な問題が存在する。例えば、第１のソースは非常に古い鉛を利用するが、これは多くの場合不充分に精錬されており様々な放射性核種を汚染物質として含む。第２のソースは典型的には、半導体産業の最終的に望まれる要求をみたすのに充分に低いアルファ粒子放射体濃度を有しない。第３のソースは形成するのに非常にエネルギーがかかり、よって商業的に実行可能でない。
【０００８】
はんだ中でのアルファ粒子放射体の濃度を低減させる方法の一つは「鉛フリー」はんだを作ることであった。適切な鉛フリーはんだは、様々な金属、例えば純粋なスズ、または合金、例えばスズ−銀、スズ−ビスマス、スズ−銅およびスズ−銀−銅などからなることができる。このようなはんだはたとえあるとしてもほとんど鉛を含まず、これは環境的視点から望ましい。しかし、このようなはんだを製造するために使用される材料は１種以上のアルファ粒子放射体を含む場合があり、かつアルファ粒子放射体を付与する酸、帯電防止剤、クリーナー、研磨剤または溶錬汚染物質に曝されうるので、これら鉛フリーはんだは、望ましくない量の存在するアルファ粒子放射体を依然として有する場合がある。
【０００９】
はんだ材料中のアルファ粒子放射性不純物の量を低減させる試みがなされてきた。米国特許第７，５２１，２８６号は、水性硝酸浴を用いる電解精錬（ｅｌｅｃｔｒｏｒｅｆｉｎｉｎｇ）によって鉛含有材料中のアルファ粒子放射性物質の量を、０．００１ｃｔｓ／ｃｍ２／ｈｒ未満のアルファフラックスまで低減させると主張する。このようなプロセスは依然としてエネルギーおよび時間を大量消費するものであり、鉛フリーはんだ材料からアルファ粒子放射性不純物を除去する問題に取り組んでいない。特開２００３−１９３２８３号は、電気めっき浴をシリカゲルのような吸着剤と接触させ、次いでめっき浴のｐＨをアンモニアで強アルカリ性（ｐＨ１０〜１１）に調節し、この吸着剤と接触しているこの浴を一定期間加熱してこの吸着剤にアルファ放射性粒子を吸着させ、この吸着剤を除去し、次いでこの浴を沸騰させてアンモニアを除去し、次いでイオン交換樹脂を用いて残留アンモニアを除去し、次いでこの電気めっき浴を再度酸性化することにより、金属電気めっき浴からアルファ粒子放射性不純物を除去すると主張する。これは商業的に実行可能なプロセスではなく、かつこのプロセス中の塩基および酸の添加のせいで不純物についてより多くの可能性を導入する。
【先行技術文献】
【特許文献】
【００１０】
【特許文献１】米国特許第７，５２１，２８６号明細書
【特許文献２】特開２００３−１９３２８３号公報
【発明の概要】
【発明が解決しようとする課題】
【００１１】
よって、金属溶液からアルファ粒子放射性不純物を除去する比較的簡単な手順についての必要性が依然として存在している。
【課題を解決するための手段】
【００１２】
本発明は、アルファ放射性物質を有する酸性金属溶液を提供し；前記アルファ放射性物質の少なくとも一部分を除去するのに充分な期間にわたって前記金属溶液をイオン交換樹脂と接触させ；並びに、前記イオン交換樹脂と前記金属溶液とを分離して精製された金属溶液を提供する；ことを含む、金属溶液を精製する方法を提供する。
【００１３】
さらに、本発明は金属溶液を製造する方法であって、金属イオンの酸性水溶液を提供し；アルファ粒子放射性物質を除去することができるイオン交換樹脂を提供し；前記金属イオンの水溶液を前記イオン交換樹脂と接触させて、前記アルファ粒子放射性物質の少なくとも一部分を除去し；次いで、前記イオン交換樹脂と前記金属溶液とを分離する；ことを含む方法を提供する。
【００１４】
より具体的には、本発明は比較的低濃度のアルファ粒子放射体を有するスズ溶液を製造する方法であって、６．９以下のｐＨを有するスズイオンの水溶液を提供し；アルファ粒子放射性物質を除去することができるイオン交換樹脂を提供し；前記スズイオンの水溶液を前記イオン交換樹脂と接触させて、前記アルファ粒子放射性物質の少なくとも一部分を除去し；次いで、前記イオン交換樹脂と前記スズ溶液とを分離する；ことを含む方法を提供する。
【発明を実施するための形態】
【００１５】
用語「アルファ粒子放射体」、「アルファ粒子放射性物質」および「アルファ粒子放射性不純物」は交換可能に使用される。他に示されない限りは、全ての量は重量パーセンテージ（重量％）であり、全ての比率はモル比である。全ての数値範囲は包括的であり、かつこのような数値範囲が合計で１００％になることに制約されることが明確である場合を除いて任意に組み合わせ可能である。
【００１６】
本発明は、酸性金属溶液、好ましくは酸性スズ溶液から、既知のアルファ粒子放射性不純物を選択的に除去する特定のイオン交換樹脂を使用する。本明細書において使用される場合、用語「金属溶液」とは金属が０．０１重量％以上の量、好ましくは０．０１〜３０重量％の量で存在する金属の溶液をいう。金属溶液がスズ−銀金属溶液のように２種以上の金属からなる場合には、それぞれの金属が０．０１重量％以上の量、および好ましくは０．０１〜３０重量％の量で溶液中に存在する。好ましくは、金属溶液を製造するのに使用される金属はスズ、鉛、銀、銅、ビスマス、インジウムおよびこれらの混合物から選択され、より好ましくはスズ、銀、銅、ビスマスおよびこれらの混合物から選択され、さらにより好ましくはスズ、銀、銅およびこれらの混合物から選択され、最も好ましくはスズである。
【００１７】
金属溶液は典型的には、元素スズ（Ｓｎ０）のような元素金属、元素金属合金、または酸化スズ（ＳｎＯ）のような金属塩を酸に溶解することにより製造される。元素金属の混合物、金属塩の混合物、または元素金属と金属塩との組み合わせが使用されうる。金属溶液を製造するのに使用されうる元素金属の典型的な混合物には、限定されないが、Ｓｎ０−Ａｇ０、Ｓｎ０−Ａｇ０−Ｃｕ０、Ｓｎ０−Ｂｉ０およびＳｎ０−Ｃｕ０が挙げられる。酸性水性媒体中に溶解する金属塩が本方法において使用されうる。典型的な金属塩には、これに限定されないが、金属酸化物、金属水酸化物、金属ハロゲン化物、金属カルボン酸塩、金属硝酸塩、および金属亜硝酸塩などが挙げられる。金属酸化物、金属ハロゲン化物および金属硝酸塩が好ましい金属塩である。Ｓｎ０またはスズ塩を酸に溶解することによって金属溶液が製造されるのが好ましい。様々な酸が使用されることができ、好ましくはこの酸は鉱酸または有機スルホン酸であり、有機スルホン酸が好ましい。好ましい鉱酸には、限定されないが、ハロゲン化水素（ｈｙｄｒｏｈａｌｏｇｅｎ）酸、硝酸および硫酸が挙げられる。ハロゲン化水素酸はより好ましい鉱酸であり、塩酸がさらにより好ましい。好ましい有機スルホン酸はアルカンスルホン酸およびアリールスルホン酸である。特に好ましい有機スルホン酸には、これに限定されないが、メタンスルホン酸、エタンスルホン酸、プロパンスルホン酸、ベンゼンスルホン酸、ｐ−トルエンスルホン酸およびフェノールスルホン酸が挙げられる。
【００１８】
本明細書において使用される場合、用語「酸性金属溶液」とは６．９以下、好ましくは６．５以下のｐＨ値を有する金属溶液をいう。金属溶液のｐＨが０〜６．５の範囲であるのがより好ましい。例えば、金属溶液が、水性塩酸に元素スズを溶解させることにより製造されるスズ溶液である場合には、ｐＨは３．５以下であるのが好ましく、より好ましくは２以下、さらにより好ましくは１．５以下、およびさらにより好ましくは０．５以下である。あるいは、金属溶液が、酸化スズ（ＳｎＯ）を水性有機スルホン酸、例えば、メタンスルホン酸に溶解することにより製造されるスズ溶液である場合には、そのｐＨは４〜６．９の範囲であるのが好ましく、より好ましくは４．５〜６．５、およびさらにより好ましくは５〜６．５である。アルファ粒子放射体を除去するのに有効である本方法については、金属溶液は均質であるべきであり、すなわちそれは沈殿または分散固体を含まないべきである。
【００１９】
本金属溶液は、溶液中に含まれるアルファ粒子放射性不純物の少なくとも一部分を除去するために、特定のイオン交換樹脂と接触させられる。適切なイオン交換樹脂はアルファ粒子放射性物質を除去することができるものである。具体的なイオン交換樹脂は、キレート化樹脂、アニオン交換樹脂、カチオン交換樹脂、チタニアベースの吸着性樹脂、並びにこれらの混合物である。好ましいイオン交換樹脂は、イミノジ酢酸樹脂、ニトリロトリ酢酸樹脂、ホスフィノ酢酸樹脂、チオ尿素樹脂、ピコリルアミン樹脂、第四級アミン樹脂、第三級アミン樹脂、芳香族アミン樹脂、チオール樹脂、スルホン化フェノール樹脂、チタニアベースの吸着性樹脂およびこれらの混合物である。特に好ましいイオン交換樹脂はイミノジ酢酸樹脂、チオ尿素樹脂、第四級アミン樹脂、チオール樹脂、チタニアベースの吸着性樹脂およびこれらの混合物である。特定のイオン交換樹脂、例えば、ダウエックス（ＤＯＷＥＸ）２１ｋＸＬＴ樹脂（ザダウケミカルカンパニーから入手可能）のような第四級アミン樹脂は、２３４，２３８Ｕのようなウランを除去するのに特に有用である。鉛（２１０Ｐｂ）、ポロニウム（２１０，２１８Ｐｏ）、ビスマス（２１１，２１２Ｂｉ）を除去するのに有用な他のイオン交換樹脂には、第四級アミンイオン交換樹脂、例えば、製品名ＸＺ−９１４１９およびダウエックスＰＳＲ−２で販売されているもの；製品名ＸＵＳ−４３６００で販売されているチオ尿素ベースの樹脂；製品名アンバーセップ（ＡＭＢＥＲＳＥＰ）ＧＴ−７４で販売されているチオールベースの樹脂；製品名アンバーライト（ＡＭＢＥＲＬＩＴＥ）ＩＲＣ７４８ｉで販売されているイミノジ酢酸ベースの樹脂；並びに、製品名アンバーライトＰＷＡ５で販売されているトリエチルアンモニウム樹脂（全てミシガン州ミッドランドのザダウケミカルカンパニーから入手可能）が挙げられる。
【００２０】
金属溶液は広範囲の温度でイオン交換樹脂と接触させられうる。典型的には金属溶液は、１５〜９０℃の範囲、好ましくは２０〜８０℃の範囲、およびより好ましくは２５〜８０℃の範囲の温度でイオン交換樹脂と接触させられうる。金属溶液およびイオン交換樹脂は、１種以上のアルファ粒子放射性不純物を少なくとも部分的に除去するのに充分な期間にわたって接触させられる。一般的には、この接触時間は数分から数日まで、好ましくは１５分〜７２時間まで、より好ましくは３０分〜７２時間まで、およびさらにより好ましくは１時間〜７２時間まで変化することができる。
【００２１】
使用においては、容器内である量のイオン交換樹脂がある量の金属溶液に添加されうる（バッチプロセス）。この混合物は、場合によっては、かき回され、または攪拌されうる。あるいは、イオン交換樹脂を収容しているカラムに金属溶液を通すことによって、金属溶液はイオン交換樹脂と接触させられうる。金属溶液はイオン交換カラムの頂部にシングルバッチとして添加されることができ、または別の方法として、イオン交換カラムはアルファ粒子放射体を除去するために、連続プロセスにおいて使用されうる。このようなイオン交換カラムの設計は充分に当業者の能力の範囲内にある。本プロセスにおいて、バッチにおいてまたはイオン交換カラムにおいて、単一種のイオン交換樹脂（単一床）が使用されることができ、または異なるイオン交換樹脂の混合物（混合床）が使用されうることが認識されるであろう。ある例においては、ダウエックス２１ｋＸＬＴ樹脂のような第四級アミン樹脂と、以下の１種以上との混合物が使用される：製品名ダウエックスＰＳＲ−２およびＸＺ−９１４１９で販売されているもののような第四級アミンイオン交換樹脂；製品名ＸＵＳ−４３６００で販売されているチオ尿素ベースの樹脂；製品名アンバーセップＧＴ−７４で販売されているチオールベースの樹脂；製品名アンバーライトＩＲＣ７４８ｉで販売されているイミノジ酢酸ベースの樹脂；並びに、製品名アンバーライトＰＷＡ５で販売されているトリエチルアンモニウム樹脂。このような樹脂は一緒に混合されることができ（混合床）、そして金属溶液を含む容器に添加されることができ、または別の方法では、この混合物を収容するカラムに金属溶液が通されうる。さらに別の方法においては、２種以上の異なる樹脂が逐次的に使用されることができる。例えば、バッチプロセスにおいては、第１の樹脂が金属溶液と接触されることができ、次いで第１の樹脂から金属溶液を除去した後で、次いでこの金属溶液は第２の樹脂と接触させられうる。同様に、連続プロセスにおいては、金属溶液は、第１のイオン交換樹脂を収容している第１のカラムに通されることができ、次いで溶出液を集め、それを第２のイオン交換樹脂を収容している第２のカラムに通すことができる。２種以上の樹脂を一緒にまたは逐次的に用いることは、そのイオン交換樹脂の選択が金属溶液からのアルファ粒子放射体の除去を最大化することを可能にする。
【００２２】
使用されるイオン交換樹脂の量は重要ではなく、具体的な量は当業者の能力の範囲内にある。一般的には、使用されるイオン交換樹脂の量は、溶液中の金属の重量を基準にして０．２５〜３０重量％、好ましくは０．５〜２５重量％、より好ましくは１〜２０重量％である。
【００２３】
アルファ粒子放射性物質の少なくとも一部分を除去した後で、金属溶液はイオン交換樹脂との接触から離される。バッチプロセスにおいては、金属溶液はろ過、デカンテーション、または他の適切な手段によって樹脂との接触から離されうる。イオン交換カラムが使用される場合には、金属溶液はカラムからの溶出液として集められる。集められた金属溶液はそのまま使用されることができ、または当該技術分野において既知の様々な技術によって金属がその塩としてその溶液から分離されうる。イオン交換樹脂との接触後に、金属溶液は、イオン交換樹脂との接触前の金属溶液と比較して低減された濃度のアルファ粒子放射体を有する。金属溶液から分離された金属塩も、結果的に本方法によって精製される前の金属または金属塩と比較して低減された濃度のアルファ粒子放射体を有するであろう。一般的に、金属溶液のイオン交換樹脂処理は、アルファ粒子放射体の濃度における５重量％以上の低減、好ましくは８重量％以上、より好ましくは１０重量％以上、さらにより好ましくは１２重量％以上、さらにより好ましくは１５重量％以上、さらにより好ましくは２０重量％以上の低減をもたらす。
【００２４】
本方法における使用に適するイオン交換樹脂は１種以上のアルファ粒子放射性物質を除去することができる。特に、このような樹脂は、既知のアルファ粒子放射体であるウラン崩壊系列内での１以上の放射性核種、例えば、２３４，２３８Ｕ、２３０Ｔｈ、２２６Ｒａ、２２２Ｒｎ、２１０，２１８Ｐｏ、２１０Ｐｂ、および２１１，２１２Ｂｉの除去を可能にする。好ましくは本方法は金属溶液から、２１０，２１８Ｐｏ、２１０Ｐｂおよび２１１，２１２Ｂｉを除去し、より好ましくは２１０Ｐｂおよび２１１，２１２Ｂｉを除去する。永続平衡（すなわち、一つの放射性同位体をその前駆体同位体で置換えること）メカニズムはウラン崩壊系列のいくつかの段階に存在しており、かつ金属内でアルファ粒子放射性不純物の「定常状態」をもたらす。一例として、崩壊系列の過程中の２１０Ｐｂ崩壊につれて、２１０Ｐｏは徐々に置換えられる。この現象は１種類だけの不純物元素の選択的除去をアルファ粒子フラックスの低下に不適切にする。その代わりに、所望の材料内でアルファ粒子フラックスを効果的に低下させるために、崩壊系列内で緊密に関連するひとまとまりの元素群が除去されなければならない。本発明はウラン崩壊系列における永続平衡のメンバー、具体的には、ウラン、トリウム、ラジウム、ラドン、ポロニウム、ビスマスおよび鉛、好ましくはウラン、トリウム、ラジウム、ポロニウム、ビスマスおよび鉛、より好ましくは、ポロニウム、ビスマスおよび鉛、並びにさらにより好ましくはビスマスおよび鉛の少なくとも一部分を除去することができることにより、この結果を達成する。本発明はアルファ粒子放射体の濃度を低減させるのに、具体的にはポロニウム、ビスマスおよび鉛をバルク材料、例えば、ＳｎＣｌ２およびＳｎＯから選択的に除去することによってスズ中のアルファ粒子放射体の濃度を低減させるのに効果的である。
【００２５】
本発明の方法は金属溶液、特にスズ含有金属溶液、並びにこの溶液から得られる、低減された濃度のアルファ粒子放射体を有する金属塩を提供する。この金属溶液およびこの溶液から得られる金属塩は、様々なエレクトロニクス関連用途に、例えば、はんだに有用である。パッケージング用途におけるようなエレクトロニクス用途においては、はんだははんだバンプ、はんだボール、ピラーまたはカラムの形成に使用されうる。それぞれの場合において、このようなはんだを製造するために、本金属溶液または得られる金属塩が使用される場合には、得られるはんだも低減された濃度のアルファ粒子放射体を有する。
【００２６】
本方法は、低減された濃度のアルファ粒子放射体を有する金属塩、特にスズ塩を製造するために使用されうる。低減された濃度のアルファ粒子放射体を有するスズ塩が本方法に従って製造されることが好ましい。例えば、元素スズが水性ＨＣｌに溶解され、そして本方法に従って精製されることができ、その後、低減された濃度のアルファ粒子放射体を有するＳｎＣｌ２が金属溶液から分離されうる。別の方法では、市販のＳｎＣｌ２が水性ＨＣｌのような適切な酸に溶かされ、本方法に従って精製されることができ、その後低減された濃度のアルファ粒子放射体を有するＳｎＣｌ２が金属溶液から分離されうる。さらに、本方法は低減された濃度のアルファ粒子放射体を有するＳｎＯの製造を提供する。このＳｎＯは元素スズまたは他の適切なスズ塩を水性ＨＣｌのような水性酸に溶解させ、この金属溶液を本方法に従ってイオン交換樹脂と接触させ、次いでアルカリ溶液から分離されうるＳｎＯを形成するのに充分な適切な塩基を添加することにより製造されうる。このＳｎＯは、スズ、スズ−銀、スズ−銀−銅およびスズ−ビスマス電気めっき浴のようなスズベースのはんだ電気めっき浴中のスズイオンのソースとして特に有用である。
【００２７】
本方法に従って処理される金属溶液は、その処理前の金属溶液と比較して、その処理後にアルファ粒子カウント／単位面積／時間（ｃｔｓ／ｃｍ２／ｈｒ）で５％以上の低減を示すことが好ましく、好ましくはアルファ粒子カウント／単位面積／時間で１０％以上、より好ましくは２０％以上、さらにより好ましくは２５％以上、さらにより好ましくは３０％以上の低減を示す。
【実施例】
【００２８】
以下の表１は以下の実施例において使用されるイオン交換樹脂を記載する。全てのイオン交換樹脂はミシガン州ミッドランドのザダウケミカルカンパニーから得られた。以下の表において、略語は以下の意味を有する：Ｎ／Ａ＝適用せず；ＮＤ＝検出できず；ＤＶＢ＝ジビニルベンゼン；Ｑｕａｔ．＝第四級；ＳＢ＝強塩基；ＷＢ＝弱塩基；およびＷＡ＝弱酸。
【００２９】
【表１】
0006009218.tif 000002
【００３０】
実施例１
極度に低いｐＨ
スズ金属（１５０ｇ）が水性塩酸（２０％ｗ／ｗ、１．１Ｌ）に溶かされた。得られた均質な溶液は１００ｍＬアリコートに分けられた。この溶液のｐＨは０．０１未満であった。各アリコートにはイオン交換樹脂（１．５ｇ）が添加され、７日間にわたって平衡化された。平衡化の後で、この混合物から溶液がデカントされ、鉛、ポロニウムおよびビスマスについてイオンカップル（ｉｏｎ−ｃｏｕｐｌｅ）プラズマ質量分析（ＩＣＰ−ＭＳ）で分析された。これらの結果は表２に報告される。
【００３１】
【表２】
0006009218.tif 000003
【００３２】
Ｐｏの検出限界は１ｐｐｍであった。対照サンプルは、いずれかの樹脂との接触前の、調製されたままのスズ溶液のサンプルである。表２においては、正の％変化は不純物の濃度が実際に増加したことを示し、一方で負の％変化は不純物の濃度の低減を示す。％変化は対照における不純物の濃度に対して測定された。サンプルＣ−１〜Ｃ−１１は比較サンプルである。サンプル１および２は発明のサンプルである。この極端に低いｐＨシステムにおいては、樹脂は、それが不純物の５％以上を除去した場合に合格であると見なされた。
【００３３】
実施例２
低ｐＨ例
スズ金属（１５０ｇ）が水性塩酸（２０％ｗ／ｗ、１．１Ｌ）に溶かされた。得られた溶液は、白色沈殿が形成されるまで水性苛性ソーダ（１０％ｗ／ｗ）で滴定された。次いで、固体が溶けて溶液に戻るまで、この溶液は塩酸で逆滴定された。得られた溶液のｐＨは１．０であった。得られた均質な溶液は１００ｍＬアリコートに分けられた。各アリコートにはイオン交換樹脂（１．５ｇ）が添加され、７日間にわたって平衡化された。この平衡化の途中で、水酸化スズ物質がこのシステムから沈殿した。平衡化の後で、この混合物から透明な溶液がデカントされ、Ｐｂ、ＢｉおよびＰｏ不純物についてＩＣＰ−ＭＳで分析された。結果は表３に報告された。混合されたスラリーのアリコートが分析され、そしてこの溶液と実質的に同じ結果を有することを見いだした。
【００３４】
【表３】
0006009218.tif 000004
【００３５】
ＢｉおよびＰｏの検出限界は両方とも１ｐｐｍであった。対照サンプルは、いずれかの樹脂との接触前の、調製されたままのスズ溶液のサンプルである。表３においては、正の％変化は不純物の濃度が実際に増加したことを示し、一方で負の％変化は不純物の濃度の低減を示す。％変化は対照における不純物の濃度に対して測定された。サンプルＣ−１〜Ｃ−１０は比較サンプルである。サンプル１〜３は発明のサンプルである。この低いｐＨシステムにおいては、樹脂は、それが１５％を超えてＢｉおよびＰｂのそれぞれを除去した場合に合格であると見なされた。
【００３６】
実施例３
穏やかな酸性ｐＨ
酸化第一スズ（２３９ｇ）が、メタンスルホン酸（７０％、５４２ｇ）および水（８０ｇ）を含む溶液に溶かされた。溶液のｐＨは５．５〜６．３５であった。得られた無色透明溶液はいくつかのアリコートに分けられ、各アリコートには別々のイオン交換樹脂が添加された。この別々の溶液は７日間にわたって平衡化され、その後で、この混合物からこの液体がデカントされ、Ｐｂ、ＢｉおよびＰｏ不純物についてＩＣＰ−ＭＳで分析された。これらの結果は表４に報告される。
【００３７】
【表４】
0006009218.tif 000005
【００３８】
Ｂｉの検出限界は１ｐｐｍであり、Ｐｏは５ｐｐｍであった。対照サンプルは、いずれかの樹脂との接触前の、調製されたままのスズ溶液のサンプルである。表４においては、正の％変化は不純物の濃度が実際に増加したことを示し、一方で負の％変化は不純物の濃度の低減を示す。％変化は対照における不純物の濃度に対して測定された。サンプルＣ−１〜Ｃ−６は比較サンプルである。サンプル１〜７は発明のサンプルである。この穏やかな酸性のｐＨシステムにおいては、樹脂は、それが不純物の５％より多くを除去した場合に合格であると見なされた。